(57)【要約】【課題】  鉛を含まない優れた圧電性を示し、特に生体適合性を有する新規な正方晶ＭｇＳｉＯ３結晶及びその製造方法並びに鉛を含まない生体適合性を有する圧電素子を提供する。【解決手段】  結晶質下地（シリコン単結晶基板又はその上にバッファー層を形成したもの）上に、Ｍｇ及びＳｉを酸素の雰囲気中でＰＶＤ法（ヘリコン波反応性スパッタリング法など）を用いてエピタキシャル成長させることにより、正方晶ＭｇＳｉＯ３結晶の薄膜を形成する。バッファー層としては格子定数が特定の範囲にあるものが正方晶ＭｇＳｉＯ３結晶をうる為に必要である。中でも金属又は金属酸化物の薄膜（イリジウム薄膜又は酸化イリジウム薄膜など）を形成したものが好ましい。この正方晶ＭｇＳｉＯ３結晶の薄膜は、圧電素子として電子デバイスの圧電アクチュエータ、特に医療機器用圧電アクチュエータとして使用できる。【選択図】  なし【特許請求の範囲】
【請求項１】
正方晶ＭｇＳｉＯ３結晶。
【請求項２】
結晶質の下地上に形成されていることを特徴とする正方晶ＭｇＳｉＯ３結晶。
【請求項３】
結晶質の下地の実測した格子定数を  ａ、ｂ、ｃとし、
ｍ、ｎは０以上３０以下の整数、ｋは３０以下の自然数である場合において、
ｄ＝（ａ２＋ｂ２）０．５
ｈ＝｛（ａ２＋ｃ２）（ｂ２＋ｃ２）｝０．５×〔１−ｃ４／{（ａ２＋ｃ２）（ｂ２＋ｃ２）}〕０．５／（ａ２＋ｂ２）０．５
ｔ＝｛（ａ２＋ｃ２−ｈ２）／（ａ２＋ｂ２）｝０．５
とした場合に
ｐ＝（ｍ２ａ２＋ｎ２ｂ２）０．５
ｑ＝（ｍ２ｄ２＋４ｎ２ｈ２）０．５
ｒ＝｛（ｍ＋ｔ）２ｄ２＋（２ｎ＋１）２ｈ２｝０．５
に対し、
２．６３≦ｐ／ｋ、ｑ／ｋ、ｒ／ｋ≦６．６４
を満たすｋが存在する結晶質の下地上に形成されたことを特徴とする正方晶ＭｇＳｉＯ３結晶。
【請求項４】
結晶質の下地が、金属又は金属酸化物の薄膜からなることを特徴とする請求項２又は３に記載の正方晶ＭｇＳｉＯ３結晶。
【請求項５】
金属又は金属酸化物の薄膜が、イリジウム薄膜又は酸化イリジウム薄膜からなることを特徴とする請求項４に記載の正方晶ＭｇＳｉＯ３結晶。
【請求項６】
結晶質の下地上に、Ｍｇ（マグネシウム）及びＳｉ（珪素）をＯ（酸素）とともに堆積させエピタキシャル成長させることにより、正方晶ＭｇＳｉＯ３の結晶を形成することを特徴とする正方晶ＭｇＳｉＯ３結晶の製造方法。
【請求項７】
結晶質の下地が、その実測した格子定数をａ、ｂ、ｃとし、
ｍ、ｎは０以上３０以下の整数、ｋは３０以下の自然数である場合において、
ｄ＝（ａ２＋ｂ２）０．５
ｈ＝｛（ａ２＋ｃ２）（ｂ２＋ｃ２）｝０．５×〔１−ｃ４／{（ａ２＋ｃ２）（ｂ２＋ｃ２）}〕０．５／（ａ２＋ｂ２）０．５
ｔ＝｛（ａ２＋ｃ２−ｈ２）／（ａ２＋ｂ２）｝０．５
とした場合に
ｐ＝（ｍ２ａ２＋ｎ２ｂ２）０．５
ｑ＝（ｍ２ｄ２＋４ｎ２ｈ２）０．５
ｒ＝｛（ｍ＋ｔ）２ｄ２＋（２ｎ＋１）２ｈ２｝０．５
に対し、
２．６３≦ｐ／ｋ、ｑ／ｋ、ｒ／ｋ≦６．６４
を満たすｋが存在することを特徴とする請求項６に記載の正方晶ＭｇＳｉＯ３結晶の製造方法。
【請求項８】
結晶質の下地が、金属又は金属酸化物の薄膜からなることを特徴とする請求項６又は７に記載の正方晶ＭｇＳｉＯ３結晶の製造方法。
【請求項９】
金属又は金属酸化物の薄膜が、イリジウム薄膜又は酸化イリジウム薄膜からなることを特徴とする請求項８に記載の正方晶ＭｇＳｉＯ３結晶の製造方法。
【請求項１０】
Ｍｇ（マグネシウム）及びＳｉ（珪素）をＯ（酸素）とともに堆積させエピタキシャル成長させる方法が、反応性スパッタリングであることを特徴とする請求項６〜９のいずれか１項に記載の正方晶ＭｇＳｉＯ３結晶の製造方法。
【請求項１１】
反応性スパッタリングが、ヘリコン波反応性スパッタリングであることを特徴とする請求項１０に記載の正方晶ＭｇＳｉＯ３結晶の製造方法。
【請求項１２】
Ｍｇ（マグネシウム）及びＳｉ（珪素）をＯ（酸素）とともに堆積させエピタキシャル成長させるときに下地を５００〜１２００℃に加熱した状態で行うことを特徴とする請求項６〜１１のいずれか１項に記載の正方晶ＭｇＳｉＯ３結晶の製造方法。
【請求項１３】
請求項１〜５のいずれか１項に記載の正方晶ＭｇＳｉＯ３結晶を用いたことを特徴とする圧電素子。
【発明の詳細な説明】
【技術分野】
【０００１】
本発明は、新規な正方晶ＭｇＳｉＯ３結晶及びその製造方法並びにこの正方晶ＭｇＳｉＯ３結晶を用いて得られる圧電素子に関する。
【背景技術】
【０００２】
Ｐｂ（Ｚｒ，Ｔｉ）Ｏ３（チタン酸ジルコン酸鉛)や ＰｂＴｉＯ３（チタン酸鉛)などのペロブスカイト型圧電セラミックスは、優れた圧電性を有し、圧電素子としてさまざまな電子デバイスのアクチュエータに使用されている（非特許文献１参照）。しかし、人体に有害な鉛を含むことから、皮下に埋め込まれたり、皮膚に接触して用いられる医療機器用アクチュエータとしては使用できない。また、環境問題の観点から、鉛を含めた有害物質の使用規制が各国で強化されているのが現状である。このため、無鉛圧電材料が求められている。
【０００３】
鉛を含まない無鉛圧電材料として、ビスマス層状構造体やニオブ酸カリウムなどの圧電材料の開発が行われている（非特許文献２参照）。しかし、これらの無鉛圧電材料は、医療機器への適用は想定されておらず、生体適合性に乏しい。しかも、その圧電性能を示す圧電定数に関しても、上記Ｐｂ（Ｚｒ，Ｔｉ）Ｏ３やＰｂＴｉＯ３などのペロブスカイト型圧電セラミックスと比較して劣る。
【非特許文献１】Ｓｅｎｓｏｒｓ  ａｎｄ  Ａｃｔｕａｔｏｒｓ．Ａ５５，（１９９６），１５７−１６２
【非特許文献２】Ｐｈｙｓ．Ｒｅｖ．Ｂ６１，（２０００），１４４３４−１４４３９
【発明の開示】
【発明が解決しようとする課題】
【０００４】
本発明は、上記従来の問題点に鑑みてなされたものであり、その目的とするところは、鉛を含まずに優れた圧電性を示し特に生体適合性を有する新規な圧電材料及びその製造方法並びに圧電素子を提供することにある。
【課題を解決するための手段】
【０００５】
本発明者は、上記の目的を達成するために、生体適合性元素として、生体必須元素や人工骨への適用実績のある元素の中から、特にＭｇ（マグネシウム）、Ｓｉ（珪素）及びＯ（酸素）を選び、これ等の生体適合元素から構成されるペロブスカイト型構造（ＡＢＸ３型）のＭｇＳｉＯ３に着目し、種々検討を行った。
【０００６】
その結果、新規な正方晶ＭｇＳｉＯ３結晶が優れた圧電性を示し、特に生体適合性を有する圧電材料となり得ることを見出した。また、このような正方晶ＭｇＳｉＯ３結晶は、従来の圧電材料の製造に採用されている焼結法では得られず、Ｍｇ、Ｓｉ、Ｏの３元素（原子）を堆積法を用いてエピタキシャル成長させることにより得られることを見出した。本発明はこのような知見に基づいてなされたものである。
【０００７】
すなわち、請求項１記載の発明は、正方晶ＭｇＳｉＯ３結晶である。
【０００８】
請求項２記載の発明は、結晶質の下地上に形成されていることを特徴とする正方晶ＭｇＳｉＯ３結晶である。
【０００９】
請求項３記載の発明は、結晶質の下地の実測した格子定数を  ａ、ｂ、ｃとし、
ｍ、ｎは０以上３０以下の整数、ｋは３０以下の自然数である場合において、
ｄ＝（ａ２＋ｂ２）０．５
ｈ＝｛（ａ２＋ｃ２）（ｂ２＋ｃ２）｝０．５×〔１−ｃ４／{（ａ２＋ｃ２）（ｂ２＋ｃ２）}〕０．５／（ａ２＋ｂ２）０．５
ｔ＝｛（ａ２＋ｃ２−ｈ２）／（ａ２＋ｂ２）｝０．５
とした場合に
ｐ＝（ｍ２ａ２＋ｎ２ｂ２）０．５
ｑ＝（ｍ２ｄ２＋４ｎ２ｈ２）０．５
ｒ＝｛（ｍ＋ｔ）２ｄ２＋（２ｎ＋１）２ｈ２｝０．５
に対し、
２．６３≦ｐ／ｋ、ｑ／ｋ、ｒ／ｋ≦６．６４
を満たすｋが存在する結晶質の下地上に形成されたことを特徴とする正方晶ＭｇＳｉＯ３結晶である。
【００１０】
請求項４記載の発明は、結晶質の下地が、金属又は金属酸化物の薄膜からなることを特徴とする請求項２又は３に記載の正方晶ＭｇＳｉＯ３結晶である。
【００１１】
請求項５記載の発明は、金属又は金属酸化物の薄膜が、イリジウム薄膜又は酸化イリジウム薄膜からなることを特徴とする請求項４に記載の正方晶ＭｇＳｉＯ３結晶である。
【００１２】
請求項６記載の発明は、結晶質の下地上に、Ｍｇ（マグネシウム）及びＳｉ（珪素）をＯ（酸素）とともに堆積させエピタキシャル成長させることにより、正方晶ＭｇＳｉＯ３の結晶を形成することを特徴とする正方晶ＭｇＳｉＯ３結晶の製造方法である。
【００１３】
請求項７記載の発明は、結晶質の下地が、その実測した格子定数をａ、ｂ、ｃとし、
ｍ、ｎは０以上３０以下の整数、ｋは３０以下の自然数である場合において、
ｄ＝（ａ２＋ｂ２）０．５
ｈ＝｛（ａ２＋ｃ２）（ｂ２＋ｃ２）｝０．５×〔１−ｃ４／{（ａ２＋ｃ２）（ｂ２＋ｃ２）}〕０．５／（ａ２＋ｂ２）０．５
ｔ＝｛（ａ２＋ｃ２−ｈ２）／（ａ２＋ｂ２）｝０．５
とした場合に
ｐ＝（ｍ２ａ２＋ｎ２ｂ２）０．５
ｑ＝（ｍ２ｄ２＋４ｎ２ｈ２）０．５
ｒ＝｛（ｍ＋ｔ）２ｄ２＋（２ｎ＋１）２ｈ２｝０．５
に対し、
２．６３≦ｐ／ｋ、ｑ／ｋ、ｒ／ｋ≦６．６４
を満たすｋが存在することを特徴とする請求項６に記載の正方晶ＭｇＳｉＯ３結晶の製造方法である。
【００１４】
請求項８記載の発明は、結晶質の下地が、金属又は金属酸化物の薄膜からなることを特徴とする請求項６又は７に記載の正方晶ＭｇＳｉＯ３結晶の製造方法である。
【００１５】
請求項９記載の発明は、金属又は金属酸化物の薄膜が、イリジウム薄膜又は酸化イリジウム薄膜からなることを特徴とする請求項８に記載の正方晶ＭｇＳｉＯ３結晶の製造方法である。
【００１６】
請求項１０記載の発明は、Ｍｇ（マグネシウム）及びＳｉ（珪素）をＯ（酸素）とともに堆積させエピタキシャル成長させる方法が、反応性スパッタリングであることを特徴とする請求項６〜９のいずれか１項に記載の正方晶ＭｇＳｉＯ３結晶の製造方法である。
【００１７】
請求項１１記載の発明は、反応性スパッタリングが、ヘリコン波反応性スパッタリングであることを特徴とする請求項１０に記載の正方晶ＭｇＳｉＯ３結晶の製造方法である。
【００１８】
請求項１２記載の発明は、Ｍｇ（マグネシウム）及びＳｉ（珪素）をＯ（酸素）とともに堆積させエピタキシャル成長させるときに下地を５００〜１２００℃に加熱した状態で行うことを特徴とする請求項６〜１１のいずれか１項に記載の正方晶ＭｇＳｉＯ３結晶の製造方法である。
【００１９】
請求項１３記載の発明は、請求項１〜５のいずれか１項に記載の正方晶ＭｇＳｉＯ３結晶を用いたことを特徴とする圧電素子である。
【００２０】
以下、本発明を詳細に説明する。
代表的な高性能圧電材料は、ＡＢＸ３の化学組成で表されるペロブスカイト型結晶構造をとっている。一般に、ペロブスカイト型結晶構造は、高温では対称な立方晶構造で安定し、キューリー点以下ではペロブスカイト型結晶の体心に位置するイオンが大きな局所電界を受け、Ｂ−Ｘ６八面体が対称中心からずれることによって結晶内に極性を持ち、非対称な正方晶構造で安定することが知られている。圧電気は、結晶のひずみによってイオンの相対的位置が変化するためにおこるもので、圧電性の発現には、立方晶から正方晶への自発的な構造相移転が不可欠である。
【００２１】
ＭｇＳｉＯ３は、溶岩中に含まれており、約３０ＧＰａのマントル下でペロブスカイト型結晶構造を有することが知られている。このＭｇＳｉＯ３の化学組成で表されるものは、例えば、エンスタタイト（頑火輝石）（斜方晶系）と呼ばれる鉱物として存在するが、これは図１０に示すように、隣接する個々のＳｉ−Ｏ６八面体の内部分極の方向が結晶軸に対して異なる方向に傾いた不完全な結晶構造であるため、個々の分極の方向が全体として相殺されるため良好な圧電性は示さない。しかし、適切な高エネルギー環境下において自発分極をもつ正方晶構造を創製できれば、良好な圧電性を示す可能性が高いと考えられる。
【００２２】
そこで、本発明者は、ＰｂＴｉＯ３（チタン酸鉛)やＰｂ（Ｚｒ，Ｔｉ）Ｏ３（チタン酸ジルコン酸鉛)などのペロブスカイト型圧電セラミックスの製造法と同様な焼結法、すなわち、ＭｇＯ及びＳｉＯ２を原料とし、これをモル比で１：１に混合し１００ＭＰａで２０秒間圧粉処理しさらに１４００℃で焼結することにより、ＭｇＳｉＯ３のペロブスカイト型圧電セラミックスの創製を試みた。しかし、構造の異なるＭｇ２ＳｉＯ６（パイロキシン）やＭｇ２ＳｉＯ４（オリビン）が生成し、圧電性は発現しなかった。
【００２３】
本発明のように、下地上に、Ｍｇ（マグネシウム）及びＳｉ（珪素）をＯ（酸素）とともに堆積させエピタキシャル成長させることにより、正方晶ＭｇＳｉＯ３の結晶の薄膜が得られることは、従来技術に鑑みれば意外なことである。
【００２４】
本発明において、Ｍｇ（マグネシウム）及びＳｉ（珪素）をＯ（酸素）とともに堆積させエピタキシャル成長させる方法とは、真空中でガス化した物質を基板表面に被覆する方法であって、ＰＶＤ法（物理的堆積法）とＣＶＤ(化学堆積法)いずれも用いることができる。ＰＶＤ法が好ましいがＰＶＤ法は大まかには真空蒸着法とスパッタリング法とに分けられ、特に分子線エピタキシー法（Ｍｏｌｅｃｕｌａｒ  Ｂｅａｍ  Ｅｐｉｔａｘｙ）と反応性スパッタリング法（Ｒｅａｃｔｉｖｅ  Ｓｐｕｔｔｅｒｉｎｇ）等が例示される。
【００２５】
分子線エピタキシー法は、現在、半導体の結晶成長に使われている手法の一つであり、真空蒸着法に分類され、分子(吸着質)がファンデルワールス力によって固体表面に濃縮される現象を利用した物理吸着による成膜法である。一方、反応性スパッタリング法は、Ａｒ（アルゴン）その他の不活性の低圧ガス及び酸素の雰囲気中で、高圧放電をさせてプラスイオンを発生させ、これが陰極材料のマグネシウムとシリコンの金属ターゲットに衝突して表面の原子をたたき出し、陽極部の基板上に陰極材料の酸化皮膜を形成させる成膜法である。
【００２６】
スパッタリング法では、真空チャンバ内に導入したガスがイオン化されて電極により加速されるため、金属ターゲットからたたき出しされた粒子はより高い運動エネルギーを有する。そのため、分子線エピタキシー法に較べて、下地上に堆積する粒子は非常に大きな運動エネルギーの熱等価量を有する。
【００２７】
本発明において、Ｍｇ（マグネシウム）及びＳｉ（珪素）をＯ（酸素）とともに堆積させエピタキシャル成長させ、正方晶ＭｇＳｉＯ３結晶の薄膜を得る方法としては、特に反応性スパッタリング法が好ましい。分子線エピタキシー法は、膜制御に優れるが堆積速度が小さく、かつ装置が高額である。一方、反応性スパッタリングは、堆積速度が大きく、装置価格も比較的低額のため、工業的製法としては反応性スパッタリングが好ましい。
【００２８】
反応性スパッタリングのなかでも、高周波反応性スパッタリングとヘリコン波反応性スパッタリングが好ましく、特にヘリコン波反応性スパッタリングが好ましい。ヘリコン波反応性スパッタリングは、高周波反応性スパッタリングに較べて、高真空で成膜が可能、表面粗さも小さい、かつ膜厚も均一となる利点を有する。さらに、スパッタ粒子の持つエネルギーが大きく、材料生成時には高いエネルギーを与え、通常の環境では創製不可能な材料を創製できる、平均自由行程が大きく、エピキタシャルな結晶成長が可能で良質な薄膜の創製が可能である等の利点を有するからである。
【００２９】
反応性スパッタリングに用いるターゲットは、最終組成物中の元素比がＭｇ：Ｓｉ：Ｏ＝１：１：３になるよう適宜選定することができる。例えば、ＭｇとＳｉ、ＭｇＯとＳｉＯ２、ＭｇとＳｉの固溶体等を組み合わせて用いることができる。蒸発速度の関係でターゲット面積、距離等により調整することができる。ＭｇとＳｉのようにターゲットに酸素を含まない場合には、雰囲気中に酸素ないし酸素を含むガスを混合して用いることが必要である。
【００３０】
正方晶ＭｇＳｉＯ３結晶において後述する第１原理計算プログラムによれば（１１１）（００１）結晶が高い圧電性を示すことが示される。形成される正方晶ＭｇＳｉＯ３結晶（図１及び図２参照）の格子定数はａ＝ｂ＝３．３００３Å、ｃ＝４．４４１９Åである。
【００３１】
Ｍｇ（マグネシウム）及びＳｉ（珪素）をＯ（酸素）とともに堆積させエピタキシャル成長させる方法によるエピタキシャル成長薄膜創製において、薄膜は下地の結晶構造に対する幾何学的な関係に支配され、両者の格子定数が幾何学的に整合する場合に薄膜結晶が下地上に安定成長する。ここで、下地が図３に示す結晶構造（格子定数ａ，ｂ，ｃ）をもち、下地の面方位（００１）の結晶面に薄膜が成長する場合を考える。このとき，下地の（００１）面における任意の二原子間距離は、ｐ＝（ｍ２ａ２＋ｎ２ｂ２）０．５と表される。ここで、ｍ、ｎは自然数である。
【００３２】
一方、下地の面方位（１１１）の結晶面に薄膜が成長する場合には、下地の（１１１）面における任意の二原子間距離は、ｑ＝（ｍ２ｄ２＋４ｎ２ｈ２）０．５又はｒ＝｛（ｍ＋ｔ）２ｄ２＋（２ｎ＋１）２ｈ２｝０．５と表される。ここで、ｄ、ｈ、ｔは図３に示すように下地結晶の格子定数ａ、ｂ、ｃにより決定される定数であり，それぞれｄ＝（ａ２＋ｂ２）０．５、ｈ＝｛（ａ２＋ｃ２）（ｂ２＋ｃ２）｝０．５×〔１−ｃ４／{（ａ２＋ｃ２）（ｂ２＋ｃ２）}〕０．５／（ａ２＋ｂ２）０．５、ｔ＝｛（ａ２＋ｃ２−ｈ２）／（ａ２＋ｂ２）｝０．５である。
【００３３】
このとき、正方晶ＭｇＳｉＯ３（ａ０＝ｂ０＝３．３００３Å，ｃ０＝４．４４１９Å）が＜００１＞方位（下地結晶が整合すべき薄膜の結晶学的サイズが最小となる場合）に配向し成長する場合において、上記ｐ、ｑ、ｒは正方晶ＭｇＳｉＯ３薄膜結晶の格子定数の整数倍（ｋａ０）に整合する必要があるため、整合条件２．６３≦ｐ／ｋ、ｑ／ｋ、ｒ／ｋ≦３．９６を満たさなければならない。
【００３４】
また、正方晶ＭｇＳｉＯ３が＜１１１＞方位（下地結晶が整合すべき薄膜の結晶学的サイズが最大となる場合）に配向して成長する場合には、ｐ、ｑ、ｒが薄膜結晶の＜１０１＞方位の結晶サイズの整数倍ｋ（ａ０２＋ｃ０２）０．５に整合する必要があり、整合条件４．４３≦ｐ／ｋ、ｑ／ｋ、ｒ／ｋ≦６．６４を満たさなければならない。
【００３５】
したがって、すべての配向方向に成長する薄膜に対する下地の整合条件は２．６３≦ｐ／ｋ、ｑ／ｋ、ｒ／ｋ≦６．６４であり、これを満たす下地に対して正方晶ＭｇＳｉＯ３が創製できる。なお，高性能薄膜の創製には、薄膜と下地結晶の整合性が高くなるとさらに安定なエピタキシャル成長が実現することから、＜００１＞配向の場合は２．７０≦ｐ／ｋ、ｑ／ｋ、ｒ／ｋ≦３．３０、＜１１１＞配向の場合は４．９８≦ｐ／ｋ、ｑ／ｋ、ｒ／ｋ≦６．０９を満たす下地が好ましい。また、ｍ、ｎ、ｋが大きい場合は正方晶ＭｇＳｉＯ３が安定的に成長し難いため、０≦ｍ、ｎ≦３０かつ１≦ｋ≦３０でなければならない。すなわち結晶質の下地において２．６３≦ｐ／ｋ、ｑ／ｋ、ｒ／ｋ≦６．６４を満たすｋが存在することが必要である。
【００３６】
下地は結晶質の基板そのものであってもよいし、基板上にバッファー層が形成されたものであってもよい。したがって、本発明においては、上記の条件を有し、エッチング等が容易で、電極として使用可能な全ての元素および合金からなる下地が使用できる。特に、上記の条件に加えて生体適合性を有し、柔軟性のあるもの又は二次加工が容易なものが好ましいく、シリコン単結晶基板、マグネシア、アルミナ、ジルコニア等のセラミック基板又はそれらの上に格子適合性を有するバッファー層を形成したものを用いることができる。中でも格子定数がａ＝ｂ＝ｃ＝５．４３０８Å、ｐ／ｋ＝３．２６（ｋ＝５）のシリコン単結晶基板が、単一元素で構成されており、エッチング性に優れ、安価、表面が滑らかで、ワンチップ化加工性にも優れるため好ましい。
【００３７】
このような下地を用い、例えば、Ｍｇ（マグネシウム）と（Ｓｉ）シリコンの金属ターゲットを用い、例えばアルゴンガスと酸素の混合雰囲気中で、例えばヘリコン波反応性スパッタリング等の反応性スパッタリングを行うことにより、エピキタシャルな結晶成長が生じ、良質の正方晶ＭｇＳｉＯ３結晶の薄膜が得られる。ここで、優れた圧電性能を得るために、正方晶ＭｇＳｉＯ３の結晶体が基板面（電極面）に対してほぼ垂直方向、すなわち結晶体の粒界が基板面（電極面）に対してほぼ垂直に方向に形成されるように、各種の創製条件を選ぶのが望ましい。
【００３８】
正方晶ＭｇＳｉＯ３結晶の薄膜の形成に際して、基板は５００〜１２００℃に加熱することが好ましい。成膜中に結晶成長を促すためである。加熱温度が５００℃未満ではＭｇＯ、ＳｉＯ２、Ｍｇ２Ｓｉ等の圧電性の無いものが生成し、逆に加熱温度が１２００℃を超えると蒸気圧の高いＭｇの著しく少ない組成となり、いずれも好ましくない。６００〜１０００℃に加熱することがより好ましい。なお、基板としてシリコン基板を用いる場合は、この加熱処理により基板の表面にシリコン酸化膜が形成され、その上に形成される層や膜との接着性が向上する。また、さらに、シリコン基板或いはシリコン酸化膜の上には、チタンやチタン酸化膜を形成して接着性を向上させることができる。
【００３９】
また、アルゴンその他の不活性ガス：酸素の比率は２．５〜３．０：１が好ましい。その理由は、ターゲットを酸化しつつ高速成膜が可能となる酸化モードと金属モードの遷移領域に相当するからである。金属ターゲットのマグネシウム：シリコンの比率は３：１〜１：３が好ましい。ガス圧力は７．０×１０−２〜９．０×１０−２Ｐａが好ましい。その理由は、高速成膜が可能な圧力領域だからである。膜厚は、通常３０〜５０００ｎｍ、好ましくは５０〜１５００ｎｍである。薄くなると自発分極が小さくなるため発生歪みが小さくなってしまい、逆に厚くなると膜に亀裂が生じやすくなるためである。
【００４０】
特に、本発明においては、結晶質の下地は基板であってもよいし、基板にバッファー層が形成されたものであってもよいが、結晶質の下地の実測した格子定数を  ａ、ｂ、ｃとし、
ｍ、ｎは０以上３０以下の整数、ｋは３０以下の自然数である場合において、
ｄ＝（ａ２＋ｂ２）０．５
ｈ＝｛（ａ２＋ｃ２）（ｂ２＋ｃ２）｝０．５×〔１−ｃ４／｛（ａ２＋ｃ２）（ｂ２＋ｃ２）｝〕０．５／（ａ２＋ｂ２）０．５
ｔ＝｛（ａ２＋ｃ２−ｈ２）／（ａ２＋ｂ２）｝０．５
とした場合に
ｐ＝（ｍ２ａ２＋ｎ２ｂ２）０．５
ｑ＝（ｍ２ｄ２＋４ｎ２ｈ２）０．５
ｒ＝｛（ｍ＋ｔ）２ｄ２＋（２ｎ＋１）２ｈ２｝０．５
に対し、
２．６３≦ｐ／ｋ、ｑ／ｋ、ｒ／ｋ≦６．６４
を満たすｋが存在する結晶質の下地上にＭｇ（マグネシウム）及びＳｉ（珪素）をＯ（酸素）とともに堆積させエピタキシャル成長させ、正方晶ＭｇＳｉＯ３結晶の薄膜を形成させることが好ましい。ここで、上記関係が成立する下地を用いることが好ましい理由は、上記関係が成立しなければ、その上に正方晶ＭｇＳｉＯ３結晶薄膜をエピタキシャル成長させることが難しいからである。より好ましくは２．７０≦ｐ／ｋ、ｑ／ｋ、ｒ／ｋ≦６．０９を満たすｋが存在することである。
【００４１】
バッファー層として、金属又は金属酸化物の薄膜が好ましいがその理由は、導電性を有することが多いため、圧電素子として用いる場合に必要な電極（下電極）として用いることができ、また製造上もスパッタリングを用いることにより、良質膜を短時間で形成しやすいためである。金属又は金属酸化物の薄膜としては、例えば、イリジウム、酸化イリジウム、プラチナ、チタン、白金、ニッケル及びこれ等の酸化物などの導電体が用いられ、特に、格子定数がａ＝ｂ＝ｃ＝３．８３９４Åのイリジウム（Ｉｒ）ｐ／ｋ＝３．２９（ｋ＝７）及び格子定数がａ＝ｂ＝４．４９８３Å、ｃ＝３．１５４４Åの酸化イリジウム（ＩｒＯ２）ｐ／ｋ＝３．３７（ｋ＝４）の薄膜が、細胞毒性試験において毒性が低く生体適合性を有しかつ高い導電性を有するので好ましい。
【００４２】
このような金属又は金属酸化物の薄膜は、正方晶ＭｇＳｉＯ３結晶の薄膜の形成と同様に、（反応性）スパッタリング、主に高周波（反応性）スパッタリング又はヘリコン波（反応性）スパッタリングにより基板上に形成される。この膜厚は、通常５０〜１００ｎｍである。金属又は金属酸化物の薄膜を形成した基板上に正方晶ＭｇＳｉＯ３結晶を形成する場合、この金属又は金属酸化物の薄膜を形成した基板は、５００〜１２００℃に加熱するのが好ましい。その理由は前記と同様である。
【００４３】
本発明方法により正方晶ＭｇＳｉＯ３結晶が得られること及びこの正方晶ＭｇＳｉＯ３結晶が優れた圧電性を示すことは、次のようにして確認される。
【００４４】
まず、ＭｇＳｉＯ３に対して、密度汎関数法に基づいた第一原理計算プログラム（アクセルリス社製「ＣＡＳＴＥＰ」）を用いた分子安定構造解析により、ＭｇＳｉＯ３ペロブスカイト型正方晶の存在することを確認した。この正方晶の格子定数はａ＝ｂ＝３．３００３Å、ｃ＝４．４４１９Åである。その構造モデルを図１及び図２に示す。この格子定数をブラッグの法則に基づく式（２ｄｓｉｎθ＝ｎλ）に代入することで、ＭｇＳｉＯ３ペロブスカイト型正方晶として予測されるＸ線回折角度のパターン及び面方位を算出する。Ｃｕの波長（λ＝０．１５４ｎｍ）を用いた計算結果をＸ線回折解析チャートとして図４に示す。
【００４５】
ここで、上述の例えばヘリコン波反応性スパッタリングによって創製されたＭｇＳｉＯ３の薄膜に対してＸ線回折解析を行い、得られたＸ線回折解析チャートを、ブラッグの法則に基づいた理論計算で予測された図４に示すＸ線回折スペクトルと比較することで、創製されたＭｇＳｉＯ３の薄膜の結晶構造が確認できる。また、ＥＳＣＡ（Ｘ線光電子分光分析装置）による組成分析を行い、ＭｇＳｉＯ３の組成が確認できる。また、圧電気は、圧電効果（イオン結晶が一定方向の外力による応力に対応して電気分極を生じる現象）によって生ずるものであるから、創製された正方晶ＭｇＳｉＯ３結晶の薄膜の圧電定数を測定することにより、その圧電性の程度を確認できる。
【発明の効果】
【００４６】
本発明によれば、圧電性が発現し得る結晶の格子定数の領域内で、基板の格子定数と生体適合材料の格子不整合率を制御し、鉛を含まない無鉛圧電材料であって優れた圧電性を示し、特に生体適合性を有するペロブスカイト型の新規な正方晶ＭｇＳｉＯ３結晶が得られ、新規な生体適合性を有する圧電材料を得ることができる。
【００４７】
また、本発明によれば、例えば、Ｍｇ及びＳｉをターゲットとし、酸素の雰囲気中でＰＶＤ法（物理的堆積法）、特にヘリコン波反応性スパッタリング法を用いてエピタキシャル成長させることにより、表面粗さが小さく、かつ膜厚が均一で良質な正方晶ＭｇＳｉＯ３ペロブスカイト型の新規な正方晶ＭｇＳｉＯ３結晶が得られ、新規な生体適合性を有する圧電材料を得ることができる。
【００４８】
本発明により創製される正方晶ＭｇＳｉＯ３結晶構造を有する圧電材料は、優れた圧電性能を有し、圧電素子として圧電アクチュエータに使用できる。特に、生体適合性を有するため皮下に埋め込まれたり、皮膚に接触して用いられる医療機器用圧電アクチュエータの圧電素子として使用できる。また、電子部品等の汎用の用途であっても、廃棄処理サイクルにおいて鉛を含有しないので、容易に処分することができ環境的に優れる。また、原材料が豊富な元素であるため資源制約も少なく、原材料価格も安価である。
【００４９】
本発明の正方晶ＭｇＳｉＯ３結晶は、優れた圧電効果を有するので、圧力信号を電気信号に変換し、又はその逆を行う薄膜型の圧電素子として、例えば、血液吸入ポンプ、インシュリン等の微量注入ポンプ等の生体用の圧電アクチュエータ、インクジェットのエジェクター等に好適に使用される。
【発明を実施するための最良の形態】
【００５０】
以下、実施例を挙げて本発明を説明する。なお、本発明はこれ等の実施例に限定されるものではない。
【実施例１】
【００５１】
本実施例では、Ｍｇ（マグネシウム）及びＳｉ（珪素）をＯ（酸素）とともに堆積させエピタキシャル成長させる装置として、図５に示すヘリコン波反応性スパッタリング装置を用いた。図５において、１はヘリコン波プラズマ生成室、２はスパッタ室、３はターゲット、４は基板（拡大図）、５は基板のヒータである。厚さ０．６ｍｍ×１０ｍｍφのシリコン単結晶基板上に、Ｍｇ（マグネシウム）とＳｉ（シリコン）の金属ターゲットを用い、このＭｇ及びＳｉをターゲットとし、アルゴンガスと酸素の混合雰囲気中で、下記の条件で、ヘリコン波反応性スパッタリングを行って、エピタキシャル成長させることにより、厚さ５０ｎｍのＭｇＳｉＯ３の薄膜を得た。
【００５２】
ヘリコン波電力                  ３００Ｗ
製膜時間                        １０時間
ターゲット角度                  ３５度
混合ガス比（Ａｒ：Ｏ２）        ３．５：１．０
ターゲット面積比（Ｓｉ：Ｍｇ）  １：３
基板温度                        ６００℃
ガス圧力                        ９．０×１０-２Ｐａ
【００５３】
得られたＭｇＳｉＯ３の薄膜につき、ＸＲＤによるＸ線回折スペクトル解析及びＥＳＣＡによる組成分析を行った。得られたＸ線回折スペクトルを図６（上方の曲線）に示す。このＸ線回折スペクトルを、前述の理論計算で予測された図４に示す正方晶ＭｇＳｉＯ３結晶のＸ線回折スペクトルと比較することにより、得られたＭｇＳｉＯ３の薄膜が正方晶ＭｇＳｉＯ３結晶であることを確認した。
【００５４】
すなわち、得られたＭｇＳｉＯ３の薄膜中に存在し得る既知の元素や化合物(この場合、ＭｇＯ、ＳｉＯ２、Ｓｉ、Ｍｇ２Ｓｉなど)を除いたＸ線ピークは３種類存在し、これらのピークは、最適化された正方晶ＭｇＳｉＯ３のペロブスカイトの格子定数をブラッグの式に代入して得られた正方晶ＭｇＳｉＯ３ペロブスカイト構造の面方位（１０１）、（１１０）及び（１１１）とほぼ一致した。
【００５５】
また、ＥＳＣＡによる組成分析を行った。目標値のＭｇ：Ｓｉ：Ｏ＝１：１：３に対して、測定値のＭｇ：Ｓｉ：Ｏはほぼ１：１：３であり、ＭｇＳｉＯ３の生成を確認した。また、得られた正方晶ＭｇＳｉＯ３薄膜の分子間力顕微鏡写真を図７（Ａ）に示す。この顕微鏡写真から、得られた正方晶ＭｇＳｉＯ３薄膜は、その表面粗さが小さく、かつ膜厚が均一で良質であることが分かる。この分子間力顕微鏡写真に基づいて結晶粒径及び表面粗さを測定した。平均結晶粒径は３６６ｎｍ、平均表面粗さは５２ｎｍであった。なお、平均結晶粒径は、分子間力顕微鏡写真の各粒子の重心から粒子の輪郭線までの距離の平均値を平均粒径とし、その二倍を平均粒径とした。また、平均表面粗さは算術平均粗さ（Ｒａ）を求めた。
【実施例２】
【００５６】
基板温度を８００℃、ガス圧力を８．０×１０-２Ｐａに変更したこと以外は、前記実施例１と同様に行って、ＭｇＳｉＯ３の薄膜を得た。得られたＭｇＳｉＯ３の薄膜につき、ＸＲＤによるＸ線回折スペクトル解析及びＥＳＣＡによる組成分析を行った。得られたＸ線回折スペクトルを図６（下方の曲線）に示す。このＸ線回折スペクトルを、前述の理論計算で予測された図４に示す正方晶ＭｇＳｉＯ３結晶のＸ線回折スペクトルと比較することにより、得られたＭｇＳｉＯ３の薄膜が正方晶ＭｇＳｉＯ３結晶であることを確認した。
【００５７】
また、ＥＳＣＡによる組成分析を行った。目標値のＭｇ：Ｓｉ：Ｏ＝１：１：３に対して、測定値のＭｇ：Ｓｉ：Ｏはほぼ１：１：３であり、ＭｇＳｉＯ３の生成を確認した。また、得られた正方晶ＭｇＳｉＯ３薄膜の分子間力顕微鏡写真を図７（Ｂ）に示す。この顕微鏡写真から、得られた正方晶ＭｇＳｉＯ３薄膜は、その表面粗さが小さく、かつ膜厚が均一で良質であることが分かる。しかし、実施例１に較べて結晶粒径及び表面粗さのばらつきが大きかった。
【実施例３】
【００５８】
厚さ０．４ｍｍ×長さ２５ｍｍ幅５ｍｍのシリコン単結晶基板上に、チタンのターゲットを用い、常法により高周波スパッタリングを行って、厚さ１００ｎｍのチタンの薄膜を形成した。このチタン薄膜の形成はシリコン基板とこの後に形成するイリジウム層との接着力を向上させるためである。
【００５９】
次いで、このチタン薄膜上に、イリジウムのターゲットを用い常法により高周波スパッタリングを行って厚さ１００ｎｍのイリジウムの薄膜からなるバッファー層を形成した。このイリジウムの薄膜は圧電素子の電極（下電極）として利用する。
【００６０】
更に、このチタンの薄膜を形成した基板を６００℃に加熱した状態で、混合ガス比（Ａｒ：Ｏ２）を３．０：１．０、ガス圧力を８．０×１０-２Ｐａに変更したこと以外は、前記実施例１と同じ条件で、ヘリコン波反応性スパッタリングを行って、厚さ５０ｎｍの正方晶ＭｇＳｉＯ３結晶の薄膜を形成した。なお、上記正方晶ＭｇＳｉＯ３結晶の薄膜の上に、白金の薄膜を蒸着法で形成した。この白金の薄膜は圧電素子の電極（上電極）として利用する。
【００６１】
得られたＭｇＳｉＯ３の薄膜につき、ＸＲＤによるＸ線回折スペクトル解析及びＥＳＣＡによる組成分析を行った。得られたＸ線回折スペクトルを図８に示す。このＸ線回折スペクトルを、前述の理論計算で予測された図４に示す正方晶ＭｇＳｉＯ３結晶のＸ線回折スペクトルと比較することにより、得られたＭｇＳｉＯ３の薄膜が正方晶ＭｇＳｉＯ３結晶であることを確認した。
【００６２】
こうして得られる圧電材料を用いて圧電素子を作製した。この圧電素子の圧電定数を測定したところ、圧電定数ｄ３１は、−０．７×１０−１２（ｍ／Ｖ）（ガウス単位）であり優れた圧電性能を有することが分かった。裏面のシリコン基板を定法によりケミカルポリッシュ等により薄肉化することができるため圧電素子としてアクチュエーターにも好適に用いることができる。
【００６３】
圧電定数は、圧電気による電気分極と応力との関係を表す物質定数で、応力テンソルの成分をＴｋ、電気分極ベクトルの成分をＰｉとするとき、
【数１】
2006160566.tif 000002
と書かれ、ここで、ｄｉｋが圧電定数である。
【００６４】
具体的には、次の方法により測定した。
イリジウムバッファー上に創製した正方晶ＭｇＳｉＯ３結晶の薄膜の圧電定数ｄ３１(ｍ／Ｖ)は、式（２）の電気機械結合係数、自由誘電率及び弾性コンプライアンスで表される。
【数２】
2006160566.tif 000003
【００６５】
また、電気機械結合係数、自由誘電率及び弾性コンプライアンスは、式（３）、式（４）、式（５）で表される。ただし、ｋ３１：電気機械結合係数、ｆｒ：共振周波数（Ｈｚ）、ｆａ反共振周波数（Ｈｚ）、ε３３Ｔ：応力一定時の自由誘電率（Ｆ／ｍ２）、ＣＴ：応力一定時の自由静電容量（Ｆ）、ｔ：薄膜の膜厚（ｍ）、Ａ：薄膜上の電極面積（ｍ２）、Ｓ１１Ｅ：電界一定時の弾性コンプライアンス（ｍ２／Ｎ）、ｌ：電極の長さ（ｍ）とする。
【数３】
2006160566.tif 000004
【数４】
2006160566.tif 000005
【数５】
2006160566.tif 000006
【００６６】
ここで、電極の長さｌは０．０２５（ｍ）、電極の幅は０．００５（ｍ）、薄膜上の電極面積Ａは０．０００１３（ｍ２）、薄膜の膜厚ｔは５．０×１０−８（ｍ）及び密度ρは３×１０３（ｋｇ／ｍ３）である。
【００６７】
図９は、イリジウムバッファー上に創製した正方晶ＭｇＳｉＯ３結晶の薄膜のＬＣＲを用いた周波数特性を示す。図中のＹ、Ｂ及びＺは、アドミッタンス、サセンプタンス及びインピーダンスを示す。図９より共振周波数ｆｒ及び反共振周波数ｆｒは、それぞれ３３９４００（Ｈｚ）及び３３９６００（Ｈｚ）である。また、自由静電容量ＣＴは７．１×１０−７（Ｆ）であった。
ここで、比誘電率εｒは式（６）で表される。
【数６】
2006160566.tif 000007
【００６８】
式（３）で算出される自由誘電率ε３３Ｔ（２．８××１０−１０Ｆ／ｍ２）と、真空誘電率ε０（８．８５４×１０−１２Ｆ／ｍ）とから、比誘電率εは約３０となり、創製された正方晶ＭｇＳｉＯ３結晶の薄膜は誘電体であることが実証された。さらに、式（２）〜（５）より、圧電定数ｄ３１は−０．７×１０−１２（ｍ／Ｖ）であったことから、創製された正方晶ＭｇＳｉＯ３結晶の薄膜は、優れた圧電性能を有する圧電材料であることが確認された。なお、電気機械結合係数ｋ３１は０．０３８０９、弾性コンプライアンスＳ１１Ｅは１．１×１０−１２（ｍ２／Ｎ）であり、圧電素子に用いうることが分かった。
【図面の簡単な説明】
【００６９】
【図１】目標とする正方晶ＭｇＳｉＯ３のペロブスカイト型安定構造モデルを示す図である。
【図２】正方晶ＭｇＳｉＯ３のペロブスカイト型安定構造モデルを示す図である。
【図３】下地の結晶セルを表す図である。
【図４】理論計算で予測された正方晶ＭｇＳｉＯ３のＸ線回折スペクトルである。
【図５】各実施例で用いたヘリコン波反応性スパッタリング装置の概要を示す説明図である。
【図６】実施例１及び２で得られた正方晶ＭｇＳｉＯ３結晶のＸ線回折スペクトルである。
【図７−Ａ】実施例１で得られた正方晶ＭｇＳｉＯ３薄膜の分子間力顕微鏡写真である。
【図７−Ｂ】実施例２で得られた正方晶ＭｇＳｉＯ３薄膜の分子間力顕微鏡写真である。
【図８】実施例３で得られた正方晶ＭｇＳｉＯ３結晶のＸ線回折スペクトルである。
【図９】実施例３で得られた正方晶ＭｇＳｉＯ３薄膜のＬＣＲの周波数特性グラフである。
【図１０】斜方晶ＭｇＳｉＯ３のペロブスカイト型安定構造モデルを示す図である。
【符号の説明】
【００７０】
１    ヘリコン波プラズマ生成室
２    スパッタ室
３    ターゲット
４    基板（拡大図）
５    基板のヒータ
【図３】
2006160566.tif 000008
【図１】
2006160566.tif 000009
【図２】
2006160566.tif 000010
【図４】
2006160566.tif 000011
【図５】
2006160566.tif 000012
【図６】
2006160566.tif 000013
【図７−Ａ】
2006160566.tif 000014
【図７−Ｂ】
2006160566.tif 000015
【図８】
2006160566.tif 000016
【図９】
2006160566.tif 000017
【図１０】
2006160566.tif 000018